폴리아 믹 산 용액 B 6 을 143 . 0 g , A 9 를 857 . 0 g 혼합 하 고 , 실온 에서 2 시간 교반 함 으로써 , 폴리머 고형분 이 4 . 3 질량 ％ 이 고 , 폴리머 고형분 의 질량비 가 , B 6 : A 9 = 2 : 8 이 되 는 액정 배향 제 ( C 11 ) 을 1000 g 얻 었 다 . 그 점도 는 11 mPa · s 이 었 다 .